Brevet FR2335335A1 — publié le 19770715

Il est connu de fabriquer par trempage dans des latex thermo sensibilisés, des tubes de chambre à air en caoutchouc naturel ou synthétique, en provoquant, autour de formes cylindriques creuses, une gélification desdits latex au. moyen d'eau chaude introduite dans lesdites formes, ou que l'on fait circuler de façon continue dans ces formes. 11 est également connu de fabriquer des tubes d'élastomère d'épais saur convenable pour une utilisation éventuelle de ces tubes en particulier comme chambres à air de bicyclettes de course, en utilisant des latex de caoutchouc naturel ou synthétique non thermosensibilisés, et ne pouvant, de ce fait, donner naissance, à chaque trempage, qu'à des couches d'épaisseur en général insuffisante pour les utilisations envisagées, ce trempage étant répété ensuite s'il y a lieu, après séchage complet de- r 4 chaque couche, jusqu1à obtention, par adhérence intime entre les couches superposées ainsi obtenues, de tubes d'élastomère ayant l'épaissenr requise. La présente invention a pour objet un procédé combinant au-moins une phase du procède susvisé, dénommé "procédé multicouches" et ledit procédé de fabrication par trempage à partir de latex thermosensibilisés, le nouveau procédé étant caractérisé par le fait : qu'on utilise d'abord ledit procédé multicouches dans une premiere phase dudit procédé, de façon à engendrer sur lesdites formes, par trempages répétés dans un latex artificiel de butyle, contenant quelques molécules de polyisoprène, et par séchage consécutif à chaque trempage, un nombre suffisant de couches successives de poly-isobuty- lente, rendu vulcanisable par la présence desdites molécules, pour constituer, par ce procédé multicouches, un tube de polyisobutylèna vulcanisable ayant une épaisseur comprise entre 0,03 et 0,25- mm, et de préférence comprise entre 0,05 et 0,15 mm ; et que, dans une deuxième phase de ce procédé, on trempe l'ensemble de la forme supportant ledit tube de polyisobutylene convenablement séché, dans un latex thermosensibilisé de caoutchouc sural ou synthé tique, de façon à obtenir, à la partie externe dudit tube de polyisobutylene vulcanisable, une couche dudit caoutchouc naturel ou synthétique d'épaisseur comprise entre 0,20 mm et 0,60 mm. Après démoulage desdits tubas, on obtient des tubes rendus imper -méables à l'air par-leur revetement interne de polyisobutylène, et on procè de enfin à la vulcanisation simultanée dudit polyisobutylène et dudit caout chouc naturel ou synthétique. L'invention vise donc également le produit industriel nouveau que constitue un tube d'élastomère obtenu par trempage à partir de latex thermosansibilisés de caoutchouc naturel ou synthétique, et rendu imperméable par ledit revêtement interne-rde polyisobutylène vulcanisable, obtenu par au moins une opération de trempage dans un latex artificiel de butyle contenant quelques molécules de polyisoprène, suivie d'un séchage approprié. Il est bien entendu que l'on-peut apporter au procédé qui vient d'8tre décrit divers changements, perfectionnements ou additions, et que l'on peut remplacer certains éléments par des éléments équivalents sans altérer pour cela l'économie générale de l'invention. On peut notamment, bien que cela ne soit pas à conselller, velca- niser séparément le tube de polyisobutylène vulcanisable et ensuite la partie externe du tube composite imperméable. De la meme façon, il est possible de ne prévoir qu'une seule opération de trempage pour obtenir-le revêtement interne de polyîsobutylène vulcanisable, dans la mesure ot l'épaisseur réduite pouvant être ainsi obtenue, est suffisante pour assurer l'imperméabilité requise. Enfin, il est possible de prévoir un revetement interne de caoutchouc naturel ou synthétique, obtenu par trempage, en utilisant un latex thermosensibilisé, de déposer ensuite, sur ce revetement préalablement séché, également par trempage, une couche mince de polyisobutylène vulcanisable, et enfin, de prévoir, autour de cette couche mince, une couche plus épaisse de caoutchouc naturel ou synthétique, obtenue par trempage en utilisant un latex thermosensibilise. On sait par ailleurs,. quil est possible d'utiliser pour le trempage dans des latex de caoutchouc naturel ou synthétique, des forme; non chauffées, à la condition d'immerger au préalable ces formes dans des bains d'agents coagulants. Une telle méthode,qui nlest pas applicable au cas des latex artificiels de polyisobutylène, et qui présente certains inconvénients pour llob- tention de couches de caoutchouc naturel ou synthétique d'épaisseur uniforme, est naturellement applicable au cas du revêtement externe du procédé suivant la présente invention. REVENDICTT0NS 1. Procédé de fabrication par trempage de tubes d'élastomère imperméables à l'air, en particulier pour chambres à air de bicyclettes de course, ledit procédé étant caractérisé par le fait : qu'on fabrique d'abord, par trempage d'une forme cylindrique creuse de dimensions appropriées, en appliquant éventuellement le procédé dit "multicouches", et en utilisant un latex artificiel de butyle contenant quelques molécules da polyisoprène, un tube de polyisobutylène vulcanisable ayant une épaisseur comprise entre 0,03 et 0,25 mm et de préférence comprise entre 0,05 et 0,15 ma ;;- mulon trempe ensuite ladite forme, revêtue dudit tube de polyisobuty lene complètement séché au préalable, dans un latex de caoutchouc naturel ou synthétique,. après avoir éventuellement procédé à un trempage tntermé- diaire dans un bain d'agent coagulant si ledit latex de caoutchouc naturel ou synthétique n2est pas thermosensibilisé, de façon à obtenir un tube c3m- posite comportant, autour de ce tube de polyisobutylène vulcanisable, une couche externe d'épaisseur comprise entre 0,20 mm et 0,60 mm, de caoutchouc naturel ou synthétique ; et qu'après gélification et séchage complets dudit tube composite, on vulcanise enfin simultanément les deux couches superpo sées de polyisobutylène et de caoutchouc naturel ou synthétique constituant ce tube composite. 2. Procédé de fabrication suivant la revendication 1, caractérisé par le fait que,de façon connue. en soi, lorsqu'on utilise un latex de caoutchouc naturel ou synthétique thermosensibilisé, on introduit ou fait circuler dans les formes de trempage utilisées de l'eau à température élavée au moins égale à 4û 3. Tube d'élastomère rendu imperméable par un revêtement interne de polyisobutylène vulcanisable, et caractérisé par le fait qu'il est obtenu par la mise en oeuvre du procédé faisant l'objet de l'une quelconque des revendications I et 2.